FR 3075078 A1 20190621 FR 1762674 A 20171220 PROCEDE DE FABRICATION AMELIORE DE TOLES EN ALLIAGE D'ALUMINIUM-CUIVRE-LITHIUM POUR LA FABRICATION DE FUSELAGE D ' AVION Domaine de l'invention La presente invention concerne en general les procedes de fabrication de toles en alliage 2XXX a base d'aluminium comprenant du lithium, notamment de tels procedes ameliores particulierement adaptes aux contraintes de l'industrie aeronautique et spatiale. Les procedes selon l'invention sont specialement appropri8s pour la fabrication de toles de fuselage. Etat de la technique Un effort de recherche continu est realise dans l'industrie aeronautique et l'industrie spatiale tant en termes de composition des alliages qu'en termes de procedes de fabrication. Les alliages Al-Cu-Li sont particulierement interessants pour fabriquer des produits lamines en alliage d'aluminium, notamment des elements de fuselage, car ils offrent des compromis de proprietes generalement plus eleves que les alliages conventionnels, notamment en termes de compromis entre la fatigue, la tolerance au dommage et la resistance mecanique. Ceci permet en particulier de reduire l'epaisseur des produits corroyes en alliage Al-Cu-Li, maximisant ainsi plus encore la reduction de poids qu'ils apportent. D'autre part, lors de la fabrication de tels produits, it est important de tenir compte des contraintes de l'industrie aeronautique ou tout gain de temps dans la fabrication des produits semi-finis constitue un avantage concurrentiel important. Le document EP 1 966 402 B2 divulgue en particulier des toles de fuselage aux proprietes particulierement avantageuses, ces toles etant elaborees a l'aide d'un alliage comprenant notamment, en pourcentage en poids, Cu : 2,1 a 2,8 ; Li : 1,1 a 1,7 ; Ag : 0,1 a 0,8 ; Mg : 0,2 a 0,6 ; Mn : 0,2 a 0,6 ; Zr REVENDICATIONS1. Procede de fabrication d'un produit corroye en alliage d'aluminium comprenant les &tapes suivantes a. coulee d'une plaque en alliage comprenant : 2,1 A 2,8 % en poids de Cu ; 1,1 a 1,7 % en poids de Li; 0,2 a 0,9 % en poids de Mg ; 0,2 A 0,6 % en poids de Mn ; 0,01 a 0,2 % en poids de Ti moins de 0,1 % en poids de Ag ; moms de 0,08% en poids de Zr ; une quantite de Fe et de Si inferieure ou egale a 0,1 % en poids chacun, et des impuretes inevitables a une teneur inferieure ou egale a 0,05% en poids chacune et 0,15% en poids au total ; reste aluminium ; b. homogeneisation de ladite plaque a 480-520°C pendant 5 a 60 heures ; c. laminage a chaud et optionnellement a froid de ladite plaque homogeneisee en une tole ; d. mise en solution de la tole a 470-520°C pendant 15 minutes a 4 heures ; e. trempe de la tole mise en solution ; f. traction de facon control& de la tole mise en solution et temp& avec une deformation permanente de 1 a 6% ; g. revenu de la tole tractionnee par chauffage a une temperature d' au moms 160°C, preferentiellement au moms 165°C, pendant une duree maximale de 30 heures, preferentiellement de 25 heures. 2. Procede de fabrication selon la revendication 1 dans lequel l'etape g de revenu est effectuee a un temps equivalent t, a 165°C compris entre 15 et 35 heures, preferentiellement compris entre 20 et 30 heures, le temps equivalent ti a 165°C etant demi par la formule 15 t - exp(-16400 / Tref) oii T (en Kelvin) est la temperature instantanee de traitement du metal, qui evolue avec le temps t (en heures), et Tref est une temperature de reference fix& a 428 K. 3. Procede de fabrication selon l'une quelconque des revendications precedentes dans 5 lequel la plaque en alliage d'aluminium comprend de 2,2 a 2,6% en poids de Cu, preferentiellement de 2,3 a 2,5% en poids. 4. Procede de fabrication selon l'une quelconque des revendications precedentes dans lequel la plaque en alliage d'aluminium comprend de 1,2 a 1,6% en poids de Li, 10 preferentiellement de 1,25 a 1,55% en poids. 5. Procede de fabrication selon l'une quelconque des revendications precedentes dans lequel la plaque en alliage d'aluminium comprend de 0,25 a 0,75% en poids de Mg. 15 6. Procede de fabrication selon l'une quelconque des revendications precedentes dans lequel la plaque en alliage d'aluminium comprend de 0,25 a 0,45% en poids de Mn. 7. Procede de fabrication selon l'une quelconque des revendications precedentes dans lequel la plaque en alliage d'aluminium comprend moins de 0,05% en poids de Ag, 20 preferentiellement moins de 0,04% en poids. 8. Procede de fabrication selon l'une quelconque des revendications precedentes dans lequel la plaque en alliage d'aluminium comprend moins de moins de 0,05% en poids de Zr, preferentiellement moins de 0,04% en poids. 25 9. Procede de fabrication selon l'une quelconque des revendications precedentes dans lequel le laminage a chaud est realise a une temperature initiale de 420 a 490°C, preferentiellement de 440 a 470°C. 30 10. Procede de fabrication selon l'une quelconque des revendications precedentes dans lequel la traction de facon control& de la tole est realisee avec une deformation permanente comprise entre 2,5 et 5%. exp(-16400 / T) dt